(57)【特許請求の範囲】
【請求項１】
ジアリルフタレート、ジアリルイソフタレート及びジアリルテレフタレートのうちの少なくとも１種とペンタエリスリトールテトラ（３−メルカプトプロピオネート）を２：１〜１：３の当量比で含むモノマー混合物に、紫外線吸収剤を０．０１〜３．０重量％添加し、紫外線硬化剤を０．００５〜１．０重量％添加した重合組成物のシート状紫外線硬化物から成り、染色されていることを特徴とする着脱可能なレンズ貼付シート。
【請求項２】
シート状紫外線硬化物の片面に反射防止膜を有する請求項１記載の着脱可能なレンズ貼付シート。
【発明の詳細な説明】
【０００１】
【発明の属する技術分野】
本発明は、通常掛けている眼鏡のレンズに貼り付けることによりサングラスに変えることができる着脱可能なレンズ貼付シートに関する。
【０００２】
【従来の技術】
目の保護やファッション性の目的でサングラスは多くの人に使用されている。しかし、通常、度付きの眼鏡を掛けている人にとっては、サングラスも度付きのものを購入するのは高価であり、また、多様な色や形状のサングラスを求めるのは経済的でない。さらに、通常の眼鏡の他にサングラスを携帯するのも煩わしいことである。
【０００３】
【発明が解決しようとする課題】
本発明は、クリップ等の留め具を用いることなく、常用の眼鏡レンズの表面に貼付することによりサングラスに変えることができ、剥離することにより再び通常の眼鏡に戻すことができる、染色された着脱可能なレンズ貼付シートを提供することを目的とする。
【０００４】
【課題を解決するための手段】
本発明は、特定組成の紫外線硬化樹脂が、可撓性及び染色性に優れ、平面に接着剤や留め具なしに半永久的に密着でき、しかも随時、簡単に剥離しうることを見出し、この知見に基づいて完成したものである。
すなわち、本発明の着脱可能なレンズ貼付シートは、ジアリルフタレート、ジアリルイソフタレート及びジアリルテレフタレートのうちの少なくとも１種とペンタエリスリトールテトラ（３−メルカプトプロピオネート）を２：１〜１：３の当量比で含むモノマー混合物に、紫外線吸収剤を０．０１〜３．０重量％添加し、紫外線硬化剤を０．００５〜１．０重量％添加した重合組成物のシート状紫外線硬化物から成り、染色されていることを特徴とする。
【０００５】
本発明のレンズ貼付シートは、上記のように、モノマー成分としてジアリルフタレート、ジアリルイソフタレート及びジアリルテレフタレートのうちの少なくとも１種とペンタエリスリトールテトラ（３−メルカプトプロピオネート）を２：１〜１：３の当量比で用いる。この当量比範囲よりジアリルフタレート、ジアリルイソフタレート及びジアリルテレフタレートのうちの少なくとも１種の量が多くなると、重合が完結せず、また、ペンタエリスリトールテトラ（３−メルカプトプロピオネート）の量が多くなると、重合後モノマー臭の強い重合体となる。
本発明において、ジアリルフタレート、ジアリルイソフタレート及びジアリルテレフタレートのうちの少なくとも１種とペンタエリスリトールテトラ（３−メルカプトプロピオネート）を１．１：１〜１：１．１の当量比で用いるのが重合体の均一性の点でより好ましい。
【０００６】
本発明においては、上記の当量比のモノマー混合物に、紫外線吸収剤を０．０１〜３．０重量％の量で添加する。紫外線吸収剤の添加量が０．０１重量％未満であると、充分な紫外線吸収効果が得られず、３．０重量％を超えると、紫外線吸収剤が溶解しなくなる。
紫外線吸収剤としては、モノマーの一方又は両方に溶解するものであれば、特に制限はなく、各種のものを使用することができ、例えば、２−ヒドロキシベンゾフェノン、２，４−ヒドロキシベンゾフェノン等のベンゾフェノン系、フェニルサリチレート等のサリチレート系、（２’−ヒドロキシフェニル）ベンゾトリアゾール、（２’−ヒドロキシ−５’−メチルフェニル）ベンゾトリアゾール、２，２−メチレンビス〔４−（１，１，３，３−テトラメチルブチル）−６−（２Ｈ−ベンゾトリアゾール−２−イル）フェノール〕等のベンゾトリアゾール系、エチル２−シアノ−３，３−ジフェニルアクリレート等のシアノアクリレート系の紫外線吸収剤が挙げられ、これらを単独で又は２種類以上を組み合わせて用いることができる。
【０００７】
また、モノマー混合物には、紫外線硬化剤を０．００５〜１．０重量％の量で添加する。紫外線硬化剤の量が０．００５重量％未満であると、充分な重合・硬化反応が行われず、１．０重量％を超えると、混合中の発熱により泡を巻き込みやすくなる。
紫外線硬化剤としては、特に制限はなく、各種のものを用いることができ、例えば、ベンゾイン、ベンジル、ベンゾインメチルエーテル、アセトフェノン、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシルフェニルケトン、２，２−ジメトキシ−２−フェニルアセトフェノン、２−メチル−〔４−（メチルチオ）フェニル〕−２−モルホリノ−１−プロパン−１−オン、２−ベンジル−２−ジメチルアミノ−１−（４−モルホリノフェニル）−ブタン−１−オン、ベンゾフェノン、４，４’−ビス（ジメチルアミノ）ベンゾフェノン、４，４’−ビス（ジエチルアミノ）ベンゾフェノン、Ｎ，Ｎ−ジメチルアミノアセトフェノン、２−メチルアントラキノン、２−エチルアントラキノン、１−クロロアントラキノン、２，４−ジエチルチオキサントン、２，４−ジイソプロピルチオキサントン、２，４，６−トリクロロメチル−ｓ−トリアジン、２−（ｐ−クロロフェニル）−４，６−ビス（トリクロロメチル）−ｓ−トリアジン、２−（ｐ−トリル）−４，６−ビス（トリクロロメチル）−ｓ−トリアジン、２，４−ビス（トリクロロメチル）−４’−メトキシフェニル−ｓ−トリアジン、２−（４−メトキシ−ナフト−１−イル）−４，６−ビス（トリクロロメチル）−ｓ−トリアジン、２−ｐ−メトキシスチリル−４，６−ビス（トリクロロメチル）−ｓ−トリアジン、２−（２’，４’−ジメトキシスチリル）−４，６−ビス（トリクロロメチル）−ｓ−トリアジン、２，２’−ビス（ｏ−クロロフェニル）−４，４’，５，５’−テトラフェニルビスイミダゾリル、２，２’−ビス（ｏ−クロロフェニル）−４，４’，５，５’−テトラ−（ｐ−メトキシフェニル）ビスイミダゾリル、２，４，６−トリメチルベンゾイルジフェニルホスフィンオキサイド、ビスアシルホスフィンオキサイド、トリフェニルホスフィン、トリフェニルホスファイト、トリラウリル−トリチオホスファイト、ビス（２，６−ジメトキシベンゾイル）−２，４，４−トリメチルペンチルホスフィンオキサイド、（η５  〜２，４−シクロペンタジエン−１−イル）〔（１，２，３，４，５，６−η）−（１−メチルエチル）ベンゼン〕−アイアン（１＋）−ヘキサフルオロホスフェイト（１−）などが挙げられ、これらを単独で又は２種類以上を組み合わせて用いることができる。これらのうち、殊に、２−ヒドロキシ−２−メチル−１−フェニルプロパン−１−オン及びビスアシルホスフィンオキサイドを組み合わせて用いるのが好ましい。
さらに、このような紫外線硬化剤をＮ，Ｎ−ジメチルアミノ安息香酸エチルエステル、Ｎ，Ｎ−ジメチルアミノ安息香酸イソアミルエステル、トリエタノールアミン、２−メルカプトベンゾチアゾール、２−メルカプトベンゾオキサゾール、２−メルカプトベンゾイミダゾール、２−メルカプト−５−メチルチオ−１，３，４−チアゾールなどの公知の光増感剤の１種又は２種類以上と併用することもできる。
【０００８】
上記のような各成分を暗所で配合して重合組成物を調製し、紫外線を照射して重合・硬化反応を行わせ、シート状に成形することにより、透明性が高いシート状紫外線硬化物が得られる。成形は、任意の公知方法で、例えば、ダイ法、インフレーション法、押出ラミネート法、カレンダー法などの方法で行うことができる。
このシート状紫外線硬化物は、１．４〜１．７の屈折率を有し、透明性及び可撓性に優れており、プラスチックレンズ又はガラスレンズの表面に接着剤などを用いなくても直接貼り付き、半永久的に密着し、また、手で容易に剥がすことができ、着脱を何回でも繰り返すことができる。
【０００９】
本発明におけるシート状紫外線硬化物は、通常、０．１〜３．０ｍｍの厚さであるのが取り扱い性や密着性から好ましく、０．２〜１．０ｍｍの厚さであるのがより好ましい。
【００１０】
上記のシート状紫外線硬化物は、染色性に優れ、分散染料を溶解した染色浴に浸漬する方法で容易に染色することができる。分散染料としては、例えば、アゾ染料、アントラキノン染料などが挙げられる。
本発明のレンズ貼付シートは、シート状紫外線硬化物を染色した後又は染色する前に、レンズの形及び大きさに裁断することにより製造することができる。
【００１１】
本発明のレンズ貼付シートには、さらに、反射防止膜を設けるのが好ましい。反射防止膜の形成材料としては高屈折率材料としてＺｎＯ、ＴｉＯ２  、ＣｅＯ２  、Ｓｂ２  Ｏ５  、ＳｎＯ２  、ＺｒＯ２  、Ａｌ２  Ｏ３  、低屈折率材料としてＭｇＦ２  、ＳｉＯｘ  （ｘは１．５０≦ｘ≦２．００）、ＬｉＦ、３ＮａＦ・ＡｌＦ３  、ＡｌＦ３  、Ｎａ３  ＡｌＦ６  などが挙げられる。反射防止膜は、真空蒸着法、スパッタリング法、イオンプレーティング法、イオンビームアシスト法など、任意の方法で形成することができる。
本発明において、反射防止膜は高屈折率材料を用いた場合のλ／２、低屈折率材料を用いた層をλ／４とする。
【００１２】
【実施例】
次に、実施例に基づいて本発明をさらに詳細に説明するが、本発明はこれによって制限されるものではない。
【００１３】
実施例１
ジアリルイソフタレート１０．０４重量部、ペンタエリスリトールテトラ（３−メルカプトプロピオネート）９．９６重量部、紫外線硬化剤として２−ヒドロキシ−２−メチル−１−フェニルプロパン−１−オンとビスアシルホスフィンオキサイドとの混合物（日本チバガイギー株式会社製、商品名ＣＧＩ−１７００）０．０２重量部及び紫外線吸収剤として２，２−メチレンビス〔４−（１，１，３，３−テトラメチルブチル）−６−（２Ｈ−ベンゾトリアゾール−２−イル）フェノール〕（共同薬品株式会社製、商品名バイオソーブ５８３）０．０６重量部を暗所で混合し、得られた重合組成物をダイ法でシート状に成形しながらメタルハライドランプで紫外線を照射し、厚さ０．２５ｍｍのシートを得た。照射時間は３６０秒、ランプの出力は１２０Ｗであった。こうして得られたシート状紫外線硬化物の屈折率は１．５６であり、アッベ数は３６であった。
このシート状紫外線硬化物から通常のプラスチックレンズの形及び寸法に切り取り、イエロー、ブルー、レッドの染料を含む染色浴に浸漬してブラウン色に染色し、レンズ貼付シートを得た。
【００１４】
実施例２
実施例１で得られた染色済みレンズ貼付シートの片方の表面に、反射防止膜としてＴｉＯ２  （λ／２）−ＳｉＯ２  （λ／４）から成る２層反射防止膜を真空蒸着法で形成した（ここでλは５５０ｎｍ）。
このシートを通常のプラスチックレンズに貼付したところ、サングラスと同様な効果を有する眼鏡として使用するのに充分な特性を有していた。
【００１５】
実施例３
ジアリルイソフタレートをジアリルテレフタレートに変えた以外は、実施例１と同様にして染色したレンズ貼付シートを製造した。
このシートを通常のガラスレンズに貼付したところ、サングラスと同様な効果を有する眼鏡として使用するのに充分な特性を有していた。
【００１６】
実施例４
ジアリルイソフタレートを同量のジアリルフタレートに変え、紫外線硬化剤として２−メチル−〔４−（メチルチオ）フェニル〕−２−モルホリノ−１−プロパン−１−オン０．２重量部と２−ベンジル−２−ジメチルアミノ−１−（４−モルホリノフェニル）−ブタン−１−オン０．００１重量部を添加したこと以外は、実施例１と同様にしてレンズ貼付シートを得た。こうして得られたシート状紫外線硬化物の屈折率は１．５６であり、アッベ数は３６であった。
【００１７】
【発明の効果】
本発明の染色されたレンズ貼付シートは、可撓性に優れており、プラスチックレンズ又はガラスレンズの表面に接着剤などを用いなくても直接貼り付き、半永久的に密着し、再び手で容易に剥がすことができ、着脱を何回でも繰り返すことができる。また、本発明のレンズ貼付シートは、目に有害な紫外線の透過を防止することができる。したがって、本発明のレンズ貼付シートは、留め具などを用いることなく、常用の眼鏡レンズの表面に貼付することによりサングラスに変えることができ、剥離することにより再び通常の眼鏡に戻すことができ、安価に簡易サングラスを提供することができる。本発明のレンズ貼付シートは、カッターナイフや鋏で切れるため、利用者が自己の眼鏡の形状に合わせて適宜切り取り、使用することができる。